(57)【特許請求の範囲】
【請求項１】
下記一般式（３）又は一般式（４）で表される環状アセタール骨格を有するジカルボン酸に由来する単位を１〜５０モル％含むジカルボン酸構成単位を有し、ジカルボン酸構成単位の５０モル％以上が芳香族ジカルボン酸に由来する単位であり、ジオール構成単位の５０モル％以上が炭素数２〜１０のアルキレンジオールに由来する単位であり、フェノールと１，１，２，２−テトラクロロエタンとの質量比６：４の混合溶媒中２５℃で測定した極限粘度が０．３〜１．５ｄｌ／ｇであり、示差走査型熱量計で測定したガラス転移温度が９０℃以上、降温時結晶化発熱ピークの熱量が４Ｊ／ｇ以下であるポリエステル樹脂を用いてなる射出成形体。
【化１】
0003952142.tif 000007
（式中、Ｒ4 およびＲ5 はそれぞれ独立して炭素数が１〜１０の脂肪族基、炭素数が３〜１０の脂環式基、及び炭素数が６〜１０の芳香族基からなる群から選ばれる有機基を表し、Ｒ6 およびＲ7 はそれぞれ独立して水素原子、メチル基、エチル基、又はイソプロピル基を表す。）または一般式（４）：
【化２】
0003952142.tif 000008
（式中、Ｒ3 は炭素数が１〜１０の脂肪族基、炭素数が３〜１０の脂環式基、及び炭素数が６〜１０の芳香族基からなる群から選ばれる有機基を表し、Ｒ4 、Ｒ6 及びＲ7 は前記と同様である。）で表される請求項１または２に記載の射出成形体。
【請求項２】
環状アセタール骨格を有するジカルボン酸が３，９−ビス（１，１−ジメチル−２−カルボキシエチル）−２，４，８，１０−テトラオキサスピロ〔５．５〕ウンデカン、又は５−カルボキシ−５−エチル−２−（１，１−ジメチル−２−カルボキシエチル）−１，３−ジオキサンである請求項１に記載の射出成形体。
【請求項３】
芳香族ジカルボン酸が、テレフタル酸、イソフタル酸、２，６−ナフタレンジカルボン酸及びこれらのエステル形成性誘導体からなる群より選ばれる少なくとも１種の化合物である請求項１または２に記載の射出成形体。
【請求項４】
アルキレンジオールがエチレングリコール、トリメチレングリコール、１，４−ブタンジオール、１，５−ペンタンジオール、１，６−ヘキサンジオール、ジエチレングリコール、プロピレングリコール、ネオペンチルグリコール、１，３−シクロヘキサンジメタノール、及び１，４−シクロヘキサンジメタノールからなる群より選ばれる少なくとも１種の化合物である請求項１ないし３のいずれかに記載の射出成形体。
【請求項５】
下記の（１）ないし（３）の物性を有する請求項１ないし４のいずれかに記載の射出成形体。
（１）肉厚３ｍｍの部分のヘーズが３％以下で、且つ、全光線透過率が８７％以上。
（２）肉厚３ｍｍの部分にＲ２０の錘により５００Ｊの衝撃エネルギーを垂直に与えた際の落錘衝撃破断強度が３０ｋＪ／ｍ以上。
（３）曲げ応力４５１ｋＰａ時の荷重たわみ温度が７５℃以上。
【発明の詳細な説明】
【０００１】
【発明の属する技術分野】
本発明は主たる成分として環状アセタール骨格を有するジオール及び／又は環状アセタール骨格を有するジカルボン酸、芳香族ジカルボン酸、炭素数が２〜１０のアルキレンジオールを共重合したポリエステル樹脂を用いた透明性、耐衝撃性、耐熱性が良好な射出成形体に関するものである。
【０００２】
【従来の技術】
ポリエステル樹脂は、機械的性質、化学的性質から繊維、フィルム、シート成形体、射出成形体などに用いられている。特に、ポリエチレンテレフタレート（以下ＰＥＴと略すことがある）は、その性能と、経済性の面から、繊維、フィルム、シート成形体、射出成形体などに幅広く用いられている。ＰＥＴの射出成形による容器は、透明性、衛生性が良好であることに加え、ガラス製容器と比較して耐衝撃性、軽量性が付与できることからガラス製容器の代替材料として採用されている。
【０００３】
しかしながら、ＰＥＴは結晶性が高いため、射出成形体の厚みが増し、成形時の冷却が不十分となると、成形時の余熱で結晶化による白化が進行してしまう。さらに、この結晶化により、耐衝撃性が低下してしまうという問題があった。
【０００４】
こうした問題を解決するために、特開平１１−１５８２６０号公報にはＰＥＴにイソフタル酸を共重合したり、ＰＥＴの重合度を上げたりすることにより、結晶性を低下させ、成形体の白化の問題を改善することが提案されているが、この共重合ＰＥＴから得られる射出成形体は耐衝撃性が改善されていない。
【０００５】
透明性、耐衝撃性を改善するために、ＰＥＴに１,３−プロパンジオール（特開２００１−２５３９３８号公報）や、２−メチル−１,３−プロパンジオール（特開２００１−２２０４３４号公報）を共重合する事が提案されているが、これらの樹脂はガラス転移温度が低く、耐熱性が損なわれているという問題があった。
【０００６】
また、ジエチレングリコールや１，４−シクロヘキサンジメタノールをＰＥＴに共重合することで、結晶性を低下させ、透明性と、耐衝撃性を向上させることが提案されているが、この共重合ＰＥＴから得られる射出成形体はジエチレングリコールを共重合することでＴｇが低下したり、１，４−シクロヘキサンジメタノールを共重合することで荷重たわみ温度が低下するなど、耐熱性が損なわれるという問題があった。
【０００７】
このように、透明性、耐衝撃性、耐熱性を兼ね備えたポリエステル系射出成形体はこれまで提案されていなかった。
【０００８】
【発明が解決しようとする課題】
本発明の目的は、上述の従来技術の問題点に鑑み、透明性、耐衝撃性、耐熱性を兼ね備えたポリエステル系射出成形体を提供することにある。
【０００９】
【課題を解決するための手段】
本発明者らは上述の目的を達成するために鋭意検討の結果、環状アセタール骨格を有するジオール及び／又は環状アセタール骨格を有するジカルボン酸、芳香族ジカルボン酸、炭素数２〜１０のアルキレンジオールを共重合したポリエステル樹脂から得られる射出成形体が、優れた透明性、耐衝撃性、耐熱性を有することを見い出し、本発明に到達した。
【００１０】
すなわち、本発明は、環状アセタール骨格を有するジカルボン酸単位を１〜５０モル％含むジカルボン酸構成単位及び／又は環状アセタール骨格を有するジオール単位を１〜５０モル％含むジオール構成単位を有し、ジカルボン酸構成単位の５０〜９９モル％が芳香族ジカルボン酸単位であり、ジオール構成単位の５０〜９９モル％が炭素数２〜１０のアルキレンジオール単位であり、フェノールと１，１，２，２−テトラクロロエタンとの質量比６：４の混合溶媒中２５℃で測定した極限粘度が０．３〜１．５ｄｌ／ｇであり、示差走査型熱量計で測定したガラス転移温度が９０℃以上、降温時結晶化発熱ピークの熱量が４Ｊ／ｇ以下であるポリエステル樹脂を用いてなる射出成形体を提供する。
【００１１】
【発明の実施の形態】
以下に本発明について詳細に説明する。
本発明に用いられるポリエステル樹脂は、環状アセタール骨格を有するジカルボン酸単位（環状アセタール骨格を有するジカルボン酸に由来する構成単位）を１〜５０モル％含むジカルボン酸構成単位及び／又は環状アセタール骨格を有するジオール単位（環状アセタール骨格を有するジオ−ルに由来する構成単位）を１〜５０モル％含むジオール構成単位、芳香族ジカルボン酸単位、および炭素数２〜１０のアルキレンジオール単位を含むポリエステル樹脂である。ジカルボン酸構成単位は脂肪族ジカルボン酸単位を、ジオール構成単位は後述するポリエーテル化合物類、脂環式ジオール類、ビスフェノール類、ビスフェノール類のアルキレンオキシド付加物、芳香族ジヒドロキシ化合物、芳香族ジヒドロキシ化合物のアルキレンオキシド付加物等に由来する構成単位を更に含んでいてもよい。
【００１２】
本発明に用いられる環状アセタール骨格を有するジオールとしては一般式（１）：
【化５】
0003952142.tif 000002
又は一般式（２）：
【化６】
0003952142.tif 000003
で表される化合物が好ましい。一般式（１）と（２）において、Ｒ1およびＲ2はそれぞれ独立して、炭素数が１〜１０の脂肪族基、炭素数が３〜１０の脂環式基、及び炭素数が６〜１０の芳香族基からなる群から選ばれる有機基、好ましくは、メチレン基、エチレン基、プロピレン基、ブチレン基又はこれらの構造異性体、例えば、イソプロピレン基、イソブチレン基を表す。Ｒ3は炭素数が１〜１０の脂肪族基、炭素数が３〜１０の脂環式基、及び炭素数が６〜１０の芳香族基からなる群から選ばれる有機基、好ましくは、メチル基、エチル基、プロピル基、ブチル基、又はこれらの構造異性体、例えば、イソプロピル基、イソブチル基を表す。一般式（１）及び（２）の化合物としては、３，９−ビス（１，１−ジメチル−２−ヒドロキシエチル）−２，４，８，１０−テトラオキサスピロ〔５．５〕ウンデカン、５−メチロール−５−エチル−２−（１，１−ジメチル−２−ヒドロキシエチル）−１，３−ジオキサン等が特に好ましい。
【００１３】
環状アセタール骨格を有するジカルボン酸としては、一般式（３）：
【化７】
0003952142.tif 000004
又は一般式（４）：
【化８】
0003952142.tif 000005
で表される化合物が好ましい。一般式（３）及び（４）において、Ｒ3は前記と同様であり、Ｒ4及びＲ5はそれぞれ独立して炭素数が１〜１０の脂肪族基、炭素数が３〜１０の脂環式基、及び炭素数が６〜１０の芳香族基からなる群から選ばれる有機基、好ましくは、メチレン基、エチレン基、プロピレン基、ブチレン基又はこれらの構造異性体、例えば、イソプロピレン基、イソブチレン基を表す。Ｒ6およびＲ7はそれぞれ独立して水素原子、メチル基、エチル基、又はイソプロピル基、好ましくは水素原子あるいはメチル基を表す。一般式（３）及び（４）の化合物としては、３，９−ビス（１，１−ジメチル−２−カルボキシエチル）−２，４，８，１０−テトラオキサスピロ〔５．５〕ウンデカン、５−カルボキシ−５−エチル−２−（１，１−ジメチル−２−カルボキシエチル）−１，３−ジオキサン等が特に好ましい。
【００１４】
本発明に用いられるポリエステル樹脂は、環状アセタール骨格を有するジカルボン酸単位及び／又は環状アセタール骨格を有するジオール単位を導入することにより、ガラス転移温度が上昇する。これにより、射出成形体の耐熱性が向上する。また、同時にポリエステル樹脂の結晶性を低下させる。これにより、射出成形体の厚みが増した場合にも、成形時の余熱で結晶化が進行し、成形体が白化することを防ぐことができる。
【００１５】
本発明に用いられるポリエステル樹脂の環状アセタール骨格を有するジオール単位、又は環状アセタール骨格を有するジカルボン酸単位の含有割合は、それぞれジオール構成単位、ジカルボン酸構成単位の１〜５０モル％であり、好ましくは１０〜４０モル％、更に好ましくは１５〜３０モル％である。上記割合とすることで、射出成形体に透明性、耐衝撃性、耐熱性を付与することができる。
【００１６】
本発明に用いられる環状アセタール骨格を有するジオール以外のジオールとしては、特に制限はされないが、エチレングリコール、トリメチレングリコール、１，４−ブタンジオール、１，５−ペンタンジオール、１，６−ヘキサンジオール、ジエチレングリコール、プロピレングリコール、ネオペンチルグリコール等の脂肪族ジオール類；ポリエチレングリコール、ポリプロピレングリコール、ポリブチレングリコール等のポリエーテル化合物類；１，３−シクロヘキサンジメタノール、１，４−シクロヘキサンジメタノール、１，２−デカヒドロナフタレンジメタノール、１，３−デカヒドロナフタレンジメタノール、１，４−デカヒドロナフタレンジメタノール、１，５−デカヒドロナフタレンジメタノール、１，６−デカヒドロナフタレンジメタノール、２，７−デカヒドロナフタレンジメタノール、テトラリンジメタノール、ノルボルネンジメタノール、トリシクロデカンジメタノール、ペンタシクロドデカンジメタノール等の脂環式ジオール類；４，４’−（１−メチルエチリデン）ビスフェノール、メチレンビスフェノール（ビスフェノールＦ）、４，４’−シクロヘキシリデンビスフェノール（ビスフェノールＺ）、４，４’−スルホニルビスフェノール（ビスフェノールＳ）等のビスフェノール類；前記ビスフェノール類のアルキレンオキシド付加物；ヒドロキノン、レゾルシン、４，４’−ジヒドロキシビフェニル、４，４’−ジヒドロキシジフェニルエーテル、４，４’−ジヒドロキシジフェニルベンゾフェノン等の芳香族ジヒドロキシ化合物；及び前記芳香族ジヒドロキシ化合物のアルキレンオキシド付加物等が例示できる。
【００１７】
本発明において、環状アセタール骨格を有するジオール以外のジオールとして、炭素数２〜１０のアルキレンジオールをジオール構成単位の５０〜９９モル％を構成するように用いるのが好ましい。炭素数２〜１０のアルキレンジオールとしては、特に制限は無いが、エチレングリコール、トリメチレングリコール、１，４−ブタンジオール、１，５−ペンタンジオール、１，６−ヘキサンジオール、ジエチレングリコール、プロピレングリコール、ネオペンチルグリコール等の脂肪族ジオール類、１，３−シクロヘキサンジメタノール、１，４−シクロヘキサンジメタノール等の脂環式ジオール類等が例示できる。本発明に用いられるポリエステル樹脂の機械的性能、経済性等の面から特にエチレングリコールが好ましい。ジオール構成単位中に環状アセタール骨格を有するジオールが含まれる場合、ジオール構成単位中のエチレングリコール単位の割合は、好ましくは５０〜９９モル％、より好ましくは６０〜９９モル％、特に好ましくは７０〜９９モル％とすることで上記効果は一層顕著になる。尚、ジオール構成単位中に環状アセタール骨格を有するジオールが含まれない場合のエチレングリコール単位の割合は、５０モル％以上である。
【００１８】
本発明に用いられる環状アセタール骨格を有するジカルボン酸以外のジカルボン酸としては、特に制限はされないが、コハク酸、グルタル酸、アジピン酸、ピメリン酸、スベリン酸、アゼライン酸、セバシン酸、デカンジカルボン酸、ドデカンジカルボン酸、シクロヘキサンジカルボン酸、ノルボルナンジカルボン酸、トリシクロデカンジカルボン酸、ペンタシクロドデカンジカルボン酸等の脂肪族ジカルボン酸及びこれらのエステル形成性誘導体；テレフタル酸、イソフタル酸、フタル酸、２−メチルテレフタル酸、１，４−ナフタレンジカルボン酸、１，５−ナフタレンジカルボン酸、２，６−ナフタレンジカルボン酸、２，７−ナフタレンジカルボン酸、ビフェニルジカルボン酸、テトラリンジカルボン酸等の芳香族ジカルボン酸及びこれらのエステル形成性誘導体が例示できる。本発明に用いられるポリエステル樹脂の機械的性能の面から芳香族ジカルボン酸及びこのエステル形成性誘導体が好ましく、特にテレフタル酸、イソフタル酸、２，６−ナフタレンジカルボン酸及びこれらのエステル形成性誘導体が好ましい。ジカルボン酸構成単位中に環状アセタール骨格を有するジカルボン酸が含まれる場合、ジカルボン酸構成単位中の占める芳香族ジカルボン酸単位の割合は、好ましくは５０〜９９モル％、より好ましくは７０〜９９モル％である。尚、ジカルボン酸構成単位中に環状アセタール骨格を有するジカルボン酸が含まれない場合の芳香族ジカルボン酸単位の割合は、５０モル％以上である。上記割合とすることにより、本発明に用いられるポリエステル樹脂は耐熱性、機械的性能がより優れたものとなる。
【００１９】
本発明に用いられるポリエステル樹脂のガラス転移温度は９０℃以上である。ガラス転移温度を９０℃以上とすることで、射出成形体に耐熱性を付与することができる。
【００２０】
本発明に用いられるポリエステル樹脂の降温時の結晶化発熱ピークの熱量は４Ｊ／ｇ以下である。降温時の結晶化発熱ピークの熱量を４Ｊ／ｇ以下とすることで、射出成形体の厚みが増した場合にも、成形時の余熱で結晶化が進行し、成形体が白化することを防ぐことができる。
【００２１】
本発明に用いられるポリエステル樹脂の極限粘度（フェノールと１，１，２，２−テトラクロロエタンとの質量比が６：４の混合溶媒中２５℃で測定）は好ましくは０．３〜１．５ｄｌ／ｇの範囲であり、より好ましくは０．５〜１．２ｄｌ／ｇ、更に好ましくは０．６〜１．０ｄｌ／ｇの範囲である。上記範囲とすることで射出成形体に良好な成形性と十分な強度を付与することができる。
【００２２】
本発明に用いられるポリエステル樹脂には本発明の目的を損なわない範囲でブチルアルコール、ヘキシルアルコール、オクチルアルコール等のモノアルコール類やトリメチロールプロパン、グリセリン、ペンタエリスリトール等の３価以上の多価アルコール、安息香酸、プロピオン酸、酪酸等のモノカルボン酸を原料モノマーとして用いることもできる。
【００２３】
更に用途に応じて各種の成形助剤や添加剤、例えばフィラー、着色剤、補強剤、表面平滑剤、レベリング剤、硬化反応促進剤、光安定化剤、紫外線吸収剤、可塑剤、酸化防止剤、増量剤、つや消し剤、乾燥調節剤、帯電防止剤、沈降防止剤、界面活性剤、流れ改良剤、乾燥油、ワックス類、熱可塑性オリゴマー等を含むこともできる。
【００２４】
本発明で用いられるポリエステル樹脂を製造する方法に特に制限はなく、従来公知の方法を適用することが出来る。例えばエステル交換法、直接エステル化法等の溶融重合法または溶液重合法を挙げることが出来る。エステル交換触媒、エステル化触媒、エーテル化防止剤、また重合に用いる重合触媒、熱安定剤、光安定剤等の各種安定剤、重合調整剤等も従来既知のものを用いることが出来る。エステル交換触媒として、マンガン、コバルト、亜鉛、チタン、カルシウム等の化合物、またエステル化触媒として、マンガン、コバルト、亜鉛、チタン、カルシウム等の化合物、またエーテル化防止剤としてアミン化合物等が例示される。重縮合触媒としてはゲルマニウム、アンチモン、スズ、チタン等の化合物が例示される。また熱安定剤としてリン酸、亜リン酸、フェニルホスホン酸等の各種リン化合物を加えることも有効である。その他光安定剤、耐電防止剤、滑剤、酸化防止剤、離型剤等を加えても良い。また、直接エステル化法において、スラリー性改善のために水を加えても良い。
【００２５】
本発明の射出成形体を得る方法としては特に制限されるものでは無く、従来公知の方法を用いることができる。例えば、ポリエステル樹脂を射出成形機に供給し、ポリエステル樹脂の溶融温度においてポリエステル樹脂を所定形状の金型に射出し、金型内で冷却固化することにより成形体を得る方法が挙げられる。
【００２６】
本発明の射出成形体は肉厚３ｍｍの部分のヘーズが３％以下であり、且つ、全光線透過率が８７％以上である。上記範囲とすることにより、射出成形体の透明性と外観が良好となる。肉厚３ｍｍの部分のヘーズが３％を超えたり、全光線透過率が８７％未満であると、射出成形体の透明性が損なわれ、外観が不良となる。
【００２７】
本発明の射出成形体は肉厚３ｍｍの部分にＲ２０の錘により５００Ｊの衝撃エネルギーを垂直に与えた際の落錘衝撃破断強度が３０ｋＪ／ｍ以上である。落錘衝撃破断強度が３０ｋＪ／ｍ以上であることにより、耐衝撃性が良好となる。
【００２８】
本発明の射出成形体は曲げ応力４５１ｋＰａ時の荷重たわみ温度が７５℃以上である。荷重たわみ温度が７５℃以上であることにより、耐熱性が良好となる。
【００２９】
【実施例】
以下に、実施例を挙げて本発明を更に詳しく説明するが、本発明はこれらの実施例によりその範囲を限定されるものではない。
【００３０】
樹脂の評価
（１）極限粘度
混合溶媒（質量比：フェノール／１，１，２，２−テトラクロロエタン＝６／４）を用いて２５℃恒温下で測定した。
（２）ガラス転移温度、降温時結晶化発熱ピーク
ポリエステル樹脂のガラス転移温度（Ｔｇｍ）は島津製作所製ＤＳＣ／ＴＡ−５０ＷＳを使用し、試料約１０ｍｇをアルミニウム製非密封容器に入れ、窒素ガス（３０ｍｌ／ｍｉｎ）気流中昇温速度２０℃／ｍｉｎで測定し、ＤＳＣ曲線の転移前後における基線の差の１／２だけ変化した温度をガラス転移温度とした。また降温時結晶化発熱ピーク（以下「ΔＨｃ」という）とは、上記Ｔｇを測定後２８０℃で１分間保持した後、１０℃／ｍｉｎの降温速度で降温した際に現れる発熱ピークの面積から求めた値である。
【００３１】
１．射出成形体の評価
（１）ヘーズ、全光線透過率
３ｍｍ厚の射出成形体を、ＪＩＳ−Ｋ−７１０５、ＡＳＴＭ  Ｄ１００３に準じて測定した。測定装置は、日本電色工業社製の曇価測定装置（型式：ＣＯＨ−３００Ａ）を使用した。
（２）落錘衝撃試験
３ｍｍ厚の射出成形体に錘を落下させた際の落錘衝撃破断強度を測定した。錘の形状はＲ２０、衝撃エネルギーは５００Ｊで、ＰＡＲＫＥＲ  ＣＯＲＰＯＲＡＴＩＯＮ社製  落錘衝撃測定試験機により測定を行った。
（３）荷重たわみ温度
ＡＳＴＭ  Ｄ６４８に準じた。試験片に加える曲げ応力は４５１ｋＰａで行った。
【００３２】
実施例１〜２、参考例１〜４、比較例１〜４
［樹脂の合成］充填塔式精留塔、分縮器、全縮器、コールドトラップ、攪拌翼、加熱装置、窒素導入管を備えた１５０リットル（Ｌ）のポリエステル製造装置に表１〜３に記載の量のモノマーを仕込み、酢酸マンガン四水和物をジカルボン酸成分に対して０．０３モル％加え、常圧、窒素雰囲気下で昇温した。２００℃まで昇温し、エステル交換反応を行った。ジカルボン酸成分の反応転化率を９０モル％以上とした後、ジカルボン酸成分に対して０．０２モル％の三酸化アンチモンと０．０６モル％のリン酸トリメチルを加え、昇温と減圧を徐々に行い、最終的に２７０〜３００℃、０．１ｋＰａ以下で重縮合反応を行った。徐々に反応物の粘度が上昇し、適度な溶融粘度になった時点で反応を終了し、ポリエステル樹脂を得た。
【００３３】
射出成形体の作製
得られたポリエステル樹脂を射出成形機（ＦＡＮＵＣ製ファナックＡＳ１００Ｂ）により、シリンダー温度２４０〜２８０℃、金型温度３５℃の条件で、厚さ約３ｍｍの成形品を作製した。
結果を表１〜３に示す。
【００３４】
尚、表中の略記の意味は下記の通りである。
ＤＭＴ：テレフタル酸ジメチル
ＤＭＩ：イソフタル酸ジメチル
ＮＤＣＭ：２，６−ナフタレンジカルボン酸ジメチル
ＳＰＤ：３，９−ビス（１，１−ジメチル−２−カルボキシエチル）−２，４，８，１０−テトラオキサスピロ〔５，５〕ウンデカン
ＤＯＤ：５−カルボキシ−５−エチル−２−（１，１−ジメチル−２−カルボキシキシエチル）−１，３−ジオキサン
ＥＧ：エチレングリコール
ＳＰＧ：３，９−ビス（１，１−ジメチル−２−ヒドロキシエチル）２，４，８，１０−テトラオキサスピロ〔５，５〕ウンデカン
ＤＯＧ：５−メチロール−５−エチル−２−（１，１−ジメチル−２−ヒドロキシエチル）−１，３−ジオキサン
ＣＨＤＭ：１，４−シクロヘキサンジメタノール
【００３５】
表１
参考例番号        参考例１       参考例２       参考例３       参考例４  
モノマー仕込量（モル）
ジカルボン酸成分
ＤＭＴ           ２４９．３     ２１６．６     ２７７．３     ２０５．７
ＤＭＩ               −             −             −         ２２．９
ジオール成分
ＥＧ             ３９８．９     ３５７．４     ４４３．６     ４６８．６
ＳＰＧ             ４９．９       ７５．８       ２７．７         −
ＤＯＧ               −             −             −         １０２．９
ポリエステル樹脂の評価
Ｔｇ（℃）           ９６         １０４           ９０           ９２
ＩＶ（ｄｌ／ｇ）   ０．７２       ０．７３       ０．６７       ０．７６
ΔＨｃ（Ｊ／ｇ）     ０             ０             ２             ０
射出成形体の評価
ＨＡＺＥ（％）       １．１       ０．６         １．８         ０．５
全光線透過率（％）   ８８           ８９           ８８           ９０
落錘衝撃破断強度（ｋＪ／ｍ）
４８           ４９           ４６           ３２
荷重たわみ温度（℃）  ８２           ９３           ７９           ８０  
【００３６】
表２
実施例番号                実施例１           実施例２    
モノマー仕込量（モル）
ジカルボン酸成分
ＤＭＴ                   １８９．５         １１５．３
ＮＤＣＭ                   ５４．１         １１５．３
ＳＰＤ                     ２７．１             −
ＤＯＤ                       −               ２５．６
ジオール成分
ＥＧ                     ４６０．３         ４３５．７
ポリエステル樹脂の評価
Ｔｇ（℃）                   ９０               １０４
ＩＶ（ｄｌ／ｇ）           ０．７０           ０．６８
ΔＨｃ（Ｊ／ｇ）             ０                   ０
射出成形体の評価
ヘーズ（％）               １．７               ０．７
全光線透過率（％）           ８８                 ８８
落錘衝撃破断強度（ｋＪ／ｍ） ４１                 ５１
荷重たわみ温度（℃）         ８１                 ９２    
【００３７】
0003952142.tif 000006
【００３８】
【発明の効果】
本発明で用いられる樹脂から得られる射出成形体は透明性、耐衝撃性、耐熱性など優れた性能を兼ね備えており本発明の工業的意義は大きい。